СПОСОБ ВОССТАНОВЛЕНИЯ ИЗДЕЛИЙ ИЗ ВЫСОКОУГЛЕРОДИСТЫХ СТАЛЕЙ

1. Способ восстановления изделий из высокоуглеродистых сталей с применением однодуговой или двухдуговой механизированной сварки под слоем флюса или в среде защитных газов, выполняемой на режимах, обеспечивающих погонную энергию на уровне 10-15 кДж/см, с применением равномерного предварительного подогрева, автоподогрева и замедленного охлаждения изделий после сварки, отличающийся тем, что температуру восстанавливаемой поверхности изделия перед сваркой выбирают исходя из содержания углерода в стали и она составляет: 30-50°C при содержании углерода от 0,44% до 0,54%, 70-90°C при содержании углерода от 0,55% до 0,60%, 140-160°C при содержании углерода от 0,61% до 0,65%, 240-260°C при содержании углерода от 0,66% до 0,75%.
2. Способ по п. 1, отличающийся тем, что при замедленном охлаждении после сварки обеспечивают условия, при которых время пребывания изделия при температуре 100-260°C составляет 2 часа при содержании углерода в стали от 0,44% до 0,60% и 4 часа при содержании углерода в стали от 0,61% до 0,75%.
3. Способ по п. 1, отличающийся тем, что механизированную сварку выполняют с применением проволок, обеспечивающих следующий состав наплавленного металла: содержание углерода в пределах 0,08-0,14%, марганца - 0,70-1,20%, хрома - 0,50-1,0%, никеля - 0,40-0,60%, молибдена 0,20-0,80% кремния - 0,30-0,60%, ванадия - 0,10-0,20%, титана - 0,02…0,04%.